교반기 장착 의 내압 중합 반응 용기 에 , 1 , 3 - 부타디엔 68 부 , 아크릴로니트릴 25 부 , 메타크릴산 7 부 , 연쇄 이동제 로서 t - 도 데 실 메르캅탄 0 . 5 부 , 탈 이온 수 200 부 , 도데 실 벤젠술폰산 나트륨 2 . 0 부 , β - 나프탈렌 술폰산 포르말린 축합물 나트륨 1 . 0 부 , 쿠멘 하이드 로퍼 옥사이드 0 . 15 부 , 철 , 환원제 , 및 킬레이트제 를 적량 투입 하 고 , 중합 온도 를 5 ℃ 로 유지 하 여 중합 을 개시 하 였 다 . 그리고 , 중합 전화 율 이 80 % 가 된 시점 에서 , 중합 정지 제 로서 의 아질산나트륨 0 . 05 부 , 및 중합 정지 제 로서 의 2 , 5 - 디 - t - 아밀 하이드로퀴논 의 25 중량 % 수분 산액 0 . 8 부 ( 상품명 「 안테이 지 DAH 」 , 카와구치 화학사 제조 ) ( 2 , 5 - 디 - t - 아밀 하이드로퀴논 환산 으로 0 . 2 부 ) 를 첨가 하 여 , 중합 반응 을 정지 시킴 으로써 , pH 5 . 5 의 카르복실기 함유 니트릴 고무 의 라텍스 를 얻 었 다 . 얻 어 진 카르복실기 함유 니트릴 고무 의 조성 은 , 1 , 3 - 부타디엔 단위 68 중량 %, 아크릴로니트릴 단위 25 중량 %, 메타크릴산 단위 7 중량 % 였 다 . 그리고 , 얻 어 진 카르복실기 함유 니트릴 고무 의 라텍스 를 사용 하 여 , 실시 예 1 과 동일 하 게 평가 를 행하 였 다 . 결과 를 표 1 에 나타낸다 .